СПОСОБ УМЕНЬШЕНИЯ ОТЛОЖЕНИЙ В ПОЛИМЕРИЗАЦИОННЫХ СОСУДАХ

1. Способ получения изоолефинового полимера полимеризацией, включающий стадии растворения каталитической системы; обеспечения наличия по меньшей мере одного мономера или смеси сомономеров в реакционном сосуде, обладающем полимеризационными контактными поверхностями, основная часть которых обладает среднеарифметической шероховатостью поверхности меньше 0,3 мкм (12 мкдюймов); введения растворенного катализатора в реакционный сосуд и полимеризации по меньшей мере одного мономера или смеси сомономеров с получением изоолефинового полимера.
2. Способ по п.1, в котором полимеризационные контактные поверхности реакционного сосуда обладают среднеарифметической шероховатостью поверхности меньше 0,2 мкм (7,5 мкдюйма).
3. Способ по п.1 или 2, в котором полимеризационные контактные поверхности реакционного сосуда обладают среднеарифметической шероховатостью поверхности меньше 0,1 мкм (4 мкдюйма).
4. Способ по п.1 или 2, в котором полимеризационные контактные поверхности реакционного сосуда обладают среднеарифметической шероховатостью поверхности в интервале от 0,10 мкм (4 мкдюйма) до 0,2 мкм (7,5 мкдюйма).
5. Способ по п.1 или 2, в котором по меньшей мере 80% полимеризационных контактных поверхностей обладают среднеарифметической шероховатостью поверхности меньше 0,3 мкм (12 мкдюймов).
6. Способ по п.1 или 2, в котором полимеризационные контактные поверхности предварительно подвергают электрополировке до обладания среднеарифметической шероховатостью поверхности меньше 0,3 мкм (12 мкдюймов).
7. Способ по п.1 или 2, в котором полимеризация представляет собой процесс карбокатионной полимеризации.
8. Способ по п.1 или 2, в котором полимеризация представляет собой процесс суспензионной полимеризации.
9. Способ по п.1 или 2, в котором катализатор растворяют в разбавителе и он обладает растворимостью в разбавителе по меньшей мере 95%.
10. Способ по п.1 или 2, в котором полимеризация протекает при температуре ниже 0°С.
11. Способ по п.1 или 2, в котором полимеризация протекает при температуре в пределах от -10°С до точки замерзания полимеризационной смеси.
12. Способ по п.1 или 2, в котором растворение катализатора происходит перед смешением катализатора с мономером или смесью сомономеров.
4
6
13. Способ по п.1 или 2, в котором смесь сомономеров включает изоолефиновый мономер с С по С и мультиолефин.
14. Способ получения изоолефинового полимера полимеризацией, включающий стадии обеспечения наличия каталитической системы; обеспечения наличия по меньшей мере одного мономера или смеси сомономеров в реакционном сосуде, обладающем полимеризационными контактными поверхностями со среднеарифметической шероховатостью поверхности меньше 0,3 мкм (12 мкдюймов); совмещения каталитической системы и мономера или смеси сомономеров в реакционном сосуде и полимеризации мономера или смеси сомономеров с получением изоолефинового полимера, причем полимеризация протекает при температуре ниже 0°С.
15. Способ по п.14, в котором реакционный сосуд обладает полимеризационными контактными поверхностями со среднеарифметической шероховатостью поверхности меньше 0,2 мкм (7,5 мкдюйма).
16. Способ по п.14 или 15, в котором полимеризационные контактные поверхности предварительно подвергают электрополировке до обладания среднеарифметической шероховатостью поверхности меньше 0,3 мкм (12 мкдюймов).
17. Способ по п.14 или 15, в котором реакционный сосуд обладает полимеризационными контактными поверхностями со среднеарифметической шероховатостью поверхности в интервале от 0,10 мкм (4 мкдюйма) до 0,2 мкм (7,5 мкдюйма).
18. Способ по п.14 или 15, в котором температура полимеризации находится в пределах от -10°С до точки замерзания полимеризационной смеси.
19. Способ по п.14 или 15, в котором температура полимеризации находится в пределах от -25 до -120°С.
20. Способ получения изоолефинового полимера полимеризацией, включающий стадии
а) обеспечения наличия каталитической системы;
б) обеспечения наличия по меньшей мере одного мономера или смеси сомономеров в реакционном сосуде, обладающем полимеризационными контактными поверхностями, основная часть которых обладает среднеарифметической шероховатостью меньше 0,3 мкм (12 мкдюймов);
в) введения катализаторов в реакционный сосуд;
г) полимеризации по меньшей мере одного мономера или смеси сомономеров с получением изоолефинового полимера и
д) очистки реакционного сосуда, причем стадия очистки реакционного сосуда включает повторную полировку полимеризационных контактных поверхностей до обладания среднеарифметической шероховатостью поверхности меньше 0,3 мкм (12 мкдюймов),
в котором либо имеющийся в наличии катализатор растворяют, либо полимеризация протекает при температуре ниже 0°С.